Brevet FR3039557A1 (20170203)
REVENDICATIONS1. Composition de caoutchouc à base d'au moins - un élastomère diénique de température de transition vitreuse (Tg) inférieure à -40°C, - une charge renforçante à un taux compris dans un domaine allant de 60 à 110 parties en poids pour cent parties en poids d'élastomère (pce), - un système de vulcanisation, - une combinaison de plastifiants, ladite combinaison de plastifiants comprenant plus de 10 pce (parties en poids pour cent parties en poids d'élastomère) d'au moins une résine hydrocarbonée de température de transition vitreuse (Tg) comprise entre -40°C et 20°C et au moins un plastifiant complémentaire choisi dans le groupe constitué par les huiles plastifiantes, les résines hydrocarbonées de Tg supérieure à 20°C et leurs mélanges, le taux total de plastifiant étant compris dans un domaine allant de 25 à 65 pce, - les taux de charge renforçante et de plastifiant étant tels que le rapport du taux total de charge et du taux total de plastifiant est compris dans un domaine allant de 1,8 à 2,5.\n<CLM>\1\tComposition selon la revendication 1, dans laquelle ledit élastomère diénique de Tg inférieure à -40°C est choisi dans le groupe constitué par les polybutadiènes, les polyisoprènes de synthèse, le caoutchouc naturel, les copolymères de butadiène, les copolymères d'isoprène et les mélanges de ces élastomères.\n<CLM>\1\tComposition selon l'une quelconque des revendications précédentes dans laquelle ledit élastomère diénique de Tg inférieure à -40°C est choisi dans le groupe constitué par les polybutadiènes, les copolymères de butadiène et de styrène, et les mélanges de ces élastomères.\n<CLM>\1\tComposition selon l'une quelconque des revendications précédentes dans laquelle ledit élastomère diénique de Tg inférieure à -40°C comprend un copolymère statistique de butadiène et de styrène (SBR) à un taux compris dans un domaine allant de 80 à 100 pce, de préférence à un taux de 100 pce.\n<CLM>\1\tComposition selon l'une quelconque des revendications précédentes dans laquelle la charge renforçante est choisie dans le groupe constitué par les silices, les 3039557 -27- noirs de carbone et les mélanges de ces derniers.\n<CLM>\1\tComposition selon l'une quelconque des revendications précédentes dans laquelle le taux de charge renforçante est compris dans un domaine allant de 65 à 105 5 pce, de préférence de 70 à 100 pce.\n<CLM>\1\tComposition selon l'une quelconque des revendications 1 à 5 dans laquelle la charge renforçante majoritaire est de la silice. 10\n<CLM>\1\tComposition selon la revendication 7 dans laquelle le taux de silice est compris dans un domaine allant de 55 à 105 pce, de préférence de 60 à 100 pce.\n<CLM>\1\tComposition selon l'une quelconque des revendications précédentes dans laquelle le taux total de plastifiants est compris dans un domaine allant de 30 à 65 pce, 15 de 35 à 60 pce, plus préférentiellement de 40 à 55 pce.\n<CLM>\1\tComposition selon l'une quelconque des revendications précédentes dans laquelle le taux de résine hydrocarbonée de Tg comprise entre -40°C et 20°C est compris dans un domaine allant de plus de 10 à 60 pce, de préférence de 12 à 40 pce, 20 plus préférentiellement de 15 à 35 pce.\n<CLM>\1\tComposition selon l'une quelconque des revendications précédentes dans laquelle la résine hydrocarbonée précédemment mentionnée comme résine hydrocarbonée de Tg comprise entre -40°C et 20°C présente une Tg comprise entre - 25 40°C et 0°C, plus préférentiellement entre -30°C et 0°C et plus préférentiellement encore entre -20°C et 0°C.\n<CLM>\1\tComposition selon l'une quelconque des revendications précédentes dans laquelle la résine hydrocarbonée précédemment mentionnée comme résine 30 hydrocarbonée de Tg comprise entre -40°C et 20°C présente une masse moléculaire moyenne en nombre inférieure à 800 g/mol, de préférence inférieure à 600 g/mol.\n<CLM>\1\tComposition selon la revendication précédente dans laquelle la résine hydrocarbonée précédemment mentionnée comme résine hydrocarbonée de Tg 35 comprise entre -40°C et 20°C présente une masse moléculaire moyenne en nombre inférieure à 400 g/mol.\n<CLM>\1\tComposition selon l'une quelconque des revendications précédentes dans 3039557 -28- laquelle la résine hydrocarbonée précédemment mentionnée comme résine hydrocarbonée de Tg comprise entre -40°C et 20°C présente un point de ramollissement compris dans un domaine allant de 0 à 50°C, préférentiellement de 0 à 40°C, plus préférentiellement de 10 à 40°C, de préférence de 10 à 30°C. 5\n<CLM>\1\tComposition selon l'une quelconque des revendications précédentes dans laquelle la résine hydrocarbonée précédemment mentionnée comme résine hydrocarbonée de Tg comprise entre -40°C et 20°C présente un indice de polymolécularité (Ip) inférieur à 3, de préférence inférieur à\n<CLM>\1\t10\n<CLM>\1\tComposition selon l'une quelconque des revendications précédentes dans laquelle le plastifiant complémentaire est une résine hydrocarbonée de Tg supérieure à 20°C, dont le taux est compris dans un domaine allant de 5 à 55 pce, de préférence de 7 à 40 pce. 15\n<CLM>\1\tComposition selon la revendication 16 dans laquelle le taux de résine hydrocarbonée de Tg supérieure à 20°C est compris dans un domaine allant de 10 à 35 pce. 20\n<CLM>\1\tComposition selon l'une quelconque des revendications précédentes dans laquelle la résine hydrocarbonée précédemment mentionnée comme résine hydrocarbonée de Tg supérieure à 20°C présente une Tg supérieure à 30°C.\n<CLM>\1\tComposition selon l'une quelconque des revendications précédentes dans 25 laquelle la résine hydrocarbonée précédemment mentionnée comme résine hydrocarbonée de Tg supérieure à 20°C présente une masse moléculaire moyenne en nombre comprise entre 400 et 2000 g/mol, de préférence entre 500 et 1500 g/mol.\n<CLM>\1\tComposition selon l'une quelconque des revendications précédentes dans 30 laquelle la résine hydrocarbonée précédemment mentionnée comme résine hydrocarbonée de Tg supérieure à 20°C présente un indice de polymolécularité (Ip) inférieur à 3, de préférence inférieur à\n<CLM>\1\t21. Composition selon l'une quelconque des revendications précédentes 35 comprenant en outre dans la combinaison de plastifiants, une huile plastifiante.\n<CLM>\1\tComposition selon la revendication 21 dans laquelle l'huile plastifiante est choisie dans le groupe constitué par les huiles naphténiques, les huiles paraffiniques, 3039557 -29- les huiles MES (Medium Extracted Solvates), les huiles TDAE (Treated Distillate Aromatic Extracts), les huiles minérales, les huiles végétales, les plastifiants éthers, les plastifiants esters, les plastifiants phosphates, les plastifiants sulfonates et les mélanges de ces composés. 5\n<CLM>\1\tComposition selon l'une quelconque des revendications 21 ou 22 dans laquelle le taux d'huile plastifiante est compris dans un domaine allant de 2 à 40 pce, de préférence de 5 à 30 pce. 10\n<CLM>\1\tComposition selon l'une quelconque des revendications 1 à 20 ne comprenant pas d'huile plastifiante dans la combinaison de plastifiants.\n<CLM>\1\tComposition selon l'une quelconque des revendications précédentes dans laquelle le rapport du taux total de charge et du taux total de plastifiant est compris 15 dans un domaine allant de 1,8 à 2,4, de préférence de 2 à 2,4.\n<CLM>\1\tPneumatique comprenant une composition selon l'une quelconque des revendications 1 à\n<CLM>\1\t20\n<CLM>\1\tPneumatique selon la revendication précédente comprenant ladite composition selon l'une quelconque des revendications 1 à 25 dans tout ou partie de la bande de roulement.